(57)【要約】【課題】断熱シートの表面に結露が生じても室内に垂れ落ちることなく、さらに見栄えがよい化粧性を備えた窓ガラス用断熱シートを提供する。【解決手段】内部に空気断熱層を有する合成樹脂製のベースシートを含み、上記ベースシートの一方の面を窓ガラスに対して貼り付ける窓ガラス用断熱シートにおいて、上記ベースシート２の他方の面に、紙材からなる吸水シート３を一体的に貼り合わせた。【選択図】図１
2014180826.tif 000002
【特許請求の範囲】
【請求項１】
内部に空気断熱層を有する合成樹脂製のベースシートを含み、上記ベースシートの一方の面を窓ガラスに対して貼り付ける窓ガラス用断熱シートにおいて、
上記ベースシートの他方の面には、紙材からなる吸水シートが一体的に貼り合わせられていることを特徴とする窓ガラス用断熱シート。
【請求項２】
上記吸水シートは、和紙原料および／または洋紙原料を含むことを特徴とする請求項１に記載の窓ガラス用断熱シート。
【請求項３】
上記吸水シートには、パルプが３０〜９５ｗｔ％配合されていることを特徴とする請求項１または２に記載の窓ガラス用断熱シート。
【請求項４】
上記吸水シートの厚さＴが、９０μｍ＜Ｔ≦２００μｍであることを特徴とする請求項１，２または３に記載の窓ガラス用断熱シート。
【請求項５】
上記ベースシートの一方の面は、水貼り性を有していることを特徴とする請求項１ないし４のいずれか１項に記載の窓ガラス用断熱シート。
【請求項６】
上記ベースシートは、上記吸水シートに水を含ませた状態で水貼りされることを特徴とする請求項５に記載の窓ガラス用断熱シート。
【発明の詳細な説明】
【技術分野】
【０００１】
本発明は、内部に断熱空気層を有するベースシートを窓ガラスに水貼りによって貼り付ける窓ガラス用断熱シートに関し、さらに詳しく言えば、遮光性および吸水性に優れた窓ガラス用断熱シートに関する。
【背景技術】
【０００２】
特に、冬場の窓ガラスには、外気との寒暖の差によりガラス表面に結露水を生じることがよくある。結露水が多く生じると、室内にこぼれて壁や床面を汚し、また、サッシに溜まって凍結すると窓が開けられなくなる。
【０００３】
そこで、例えば特許文献１には、内部にキャップ層と呼ばれる空気断熱層を有する断熱シートを窓ガラスの室内側に貼り付けて、結露水の発生を防止することを意図した窓ガラス用断熱シートが提案されている。
【０００４】
しかしながら、この種の断熱シートを貼り付けたとしても、内外気温の温度差が大きい寒冷地や朝方などの低温時には、断熱シートの表面に結露が生じてしまうことがある。また、従来の窓ガラス用断熱シートは、採光性を妨げないように透明ではあるものの樹脂素材であるため、ガラスとは違って余り見栄えがよくない。
【先行技術文献】
【特許文献】
【０００５】
【特許文献１】特開２００８−３０２５６８号公報
【発明の概要】
【発明が解決しようとする課題】
【０００６】
そこで、本発明の課題は、断熱シートの表面に結露が生じても室内に垂れ落ちることなく、さらに見栄えがよい化粧性を備えた窓ガラス用断熱シートを提供することにある。
【課題を解決するための手段】
【０００７】
上述した課題を解決するため、本発明は、以下に示すいくつかの特徴を備えている。すなわち、内部に空気断熱層を有する合成樹脂製のベースシートを含み、上記ベースシートの一方の面を窓ガラスに対して貼り付ける窓ガラス用断熱シートにおいて、上記ベースシートの他方の面には、紙材からなる吸水シートが一体的に貼り合わせられていることを特徴としている。
【０００８】
より好ましい態様として、上記吸水シートは、和紙原料および／または洋紙原料を含むことを特徴としている。
【０００９】
また、上記吸水シートには、パルプが３０〜９５ｗｔ％配合されていることを特徴としている。
【００１０】
さらには、上記吸水シートの厚さＴが、９０μｍ＜Ｔ≦２００μｍであることを特徴としている。
【００１１】
上記ベースシートの一方の面は、水貼り性を有していることを特徴としている。
【００１２】
上記ベースシートは、上記吸水シートに水を含ませた状態で水貼りされることを特徴としている。
【発明の効果】
【００１３】
本発明によれば、内部に空気断熱層を有するベースシートの他方の面（室内側の面）に、紙からなる吸水シートが一体的に貼り合わせられていることにより、ベースシートの表面（室内側表面）に結露が生じても、その結露水が吸水シートに吸水保持されるため、結露水の滴下による室内の壁面や床面等の汚れを防止することができる。
【００１４】
また、上記吸水シートは、紙材（和紙材または洋紙材）よりなるため、吸水性がよいばかりでなく、日本古来の障子的な風合いが生まれ、リビングルームなどの窓ガラスに貼り付けても雰囲気を損なわない。
【００１５】
吸水シートにパルプを３０〜９５ｗｔ％配合し、あるいは吸水シートの厚さＴを９０μｍ＜Ｔ≦２００μｍとすることが好ましく、これにより、紙からなる防水シートが、水を含んで膨潤し、乾燥して収縮することにより、シワや内巻きカールが生じることを防止することができる。
【００１６】
ベースシートの一方の面は水貼り性を有していることにより、水をベースシート側か窓ガラス側に吹き付けて、水貼り面を窓ガラスに貼り付けるだけで、簡単に貼り付けることができる。
【００１７】
ベースシートを、吸水シートに水を含ませた状態で水貼りすることにより、ベースシートが窓に貼り付いた状態で、防水シートの繊維の間に水が入り込み、繊維が解れて乾燥されるため、断熱シート全体に生じていたカールやシワが緩和される。
【図面の簡単な説明】
【００１８】
【図１】本発明の一実施形態に係る断熱シートの要部分解断面図
【発明を実施するための形態】
【００１９】
次に、本発明の実施形態について図面を参照しながら説明するが、本発明はこれに限定されるものではない。
【００２０】
図１に示すように、この窓ガラス用断熱シート（以下、単に「断熱シート」ということがある）１は、内部に空気断熱層２１を有するベースシート２と、ベースシート２の一方の面（図１では上面）に一体的に貼り合わせられる吸水シート３とを備えている。図１は、説明上、分解された状態で描画されているが、窓ガラス用断熱シート１は、実際には１枚のシート体として形成されている。
【００２１】
ベースシート２は、凹凸が形成された仕切りフィルム２２と、上記仕切りフィルム２２の両面を挟むようにして一体的に貼り合わせられる外フィルム２３および内フィルム２４とを備えている。
【００２２】
この実施形態において、仕切りフィルム２２は、円柱状の凸部が所定間隔をもって千鳥状に配置された、いわゆるエアキャップフィルムからなり、その両面を外フィルム２３と内フィルム２４とで挟み込んで一体化することで、空気断熱層２１を有するベースシート２が形成される。
【００２３】
外フィルム２３は、合成樹脂フィルムであって、一方の面(図１では上面）は熱ラミネートによって仕切りフィルム２２に一体的に貼り付けられている。この実施形態において、外フィルム２３の他方の面（図１では下面）には、外フィルム２３を図示しない窓ガラスに水貼りすることができる水貼り性を備えている。なお、熱ラミネートに変えて粘着剤や接着剤を用いて接合してもよい。
【００２４】
この実施形態において、外フィルム２３は、ポリオレフィン系樹脂が用いられている。これにより、外フィルム２３の親水性がよくなり、外フィルム２３の表面に水を塗って窓ガラスに貼り付ける、いわゆる水貼りが可能となる。なお、窓ガラスに水を塗布して、そこに外フィルム２３を貼り合わせてもよい。
【００２５】
この他に、外フィルム２３に水貼り性を持たせるためには、例えば外フィルム２３の表面にコロナ放電加工を施し、マイクロボイドを形成してさらに水貼り性を向上させるなどしてもよい。
【００２６】
内フィルム２４には、合成樹脂フィルムが用いられており、一方の面(図１では下面）は熱ラミネートによって仕切りフィルム２２に貼り付けられている。内フィルム２４の他方の面（図１では上面）には、吸水シート３が一体的に貼り合わされている。なお、熱ラミネートに変えて粘着剤や接着剤を用いて接合してもよい。
【００２７】
吸水シート３は、内フィルム２４に熱ラミネートにより一体的に貼り合わせられることが好ましいが、接着剤や粘着剤を介して一体化されてもよい。
【００２８】
吸水シート３は紙材からなる。この実施形態において、紙材は洋紙原料および／または和紙原料からなり、それらが単体もしくは所定の配合比に混合して配合されている。
【００２９】
洋紙原料としては一般的なパルプなどが用いられるが、これ以外の材料が用いられてもよい。和紙原料としては、麻や楮など和紙材に用いられる原料を使用することができる。
【００３０】
吸水シート３は紙材からなるため、水を含むと膨潤し、乾燥すると収縮する。したがって、吸水シート３の厚みや構成によっては、膨潤と収縮によって吸水シート３にシワやカールが生じる。そこで、吸水シート３にパルプを３０〜９５％配合し、また、その厚さＴが９０μｍ＜Ｔ≦２００μｍとなるようしている。
【００３１】
これによれば、パルプ配合量が３０％未満の場合は、吸水シートの伸縮率が悪く、吸水乾燥させた後のシワや凹凸が取れににくいため好ましくない。逆に、パルプ配合量が９５％を超えると、コシがなく、強度が弱くなりすぎるため、水を含ませると溶けてしまうため好ましくない。
【００３２】
また、厚さＴが９０μｍ未満の場合は強度が弱くなり過ぎてしまうため好ましくないし、逆に厚さＴが２００μｍを超えると、強度が高くなりすぎるため、好ましくない。
【００３３】
このように、紙素材を含んだ吸水シート３をベースシート２に一体的に貼り合わせたことにより、ベースシート２の表面に結露が生じても、その結露水を吸水シート３で吸収して蒸散するため、結露水が垂れることを防止できる。
【００３４】
また、吸水シート３が紙素材であるため、紙素材の質感を活かすことで見た目や風合いを向上させることができ、また、窓ガラスに貼り付けてもインテリアデザインの雰囲気を損なわない。
【００３５】
この断熱シート１の貼り付け順の一例について、図１を参照しながら説明する。まず、この断熱シート１の両面（外フィルム２３側と吸水シート３側）に水を吹き付ける。水を含ませる方法としては、スプレーで水をかけたり、ハケで水を塗布する方法などがある。
【００３６】
次に、水で塗らした断熱シート１の外フィルム２３を一端側から他端側に空気を抜きながら、図示しない窓ガラスに沿って貼り付ける。貼り付けたのち、吸水シート３を乾燥させるべく、しばらく放置しておく。
【００３７】
このように、吸水シート３は一度水を含ませることにより、ベースシート２が窓ガラスに張り付いた状態で、繊維の間に水が入り込み、繊維が解れてから乾燥するため、断熱シート１全体に生じていたカール力やシワ（凹凸）が緩和され、長期間にわたって安定した貼付状態を維持することができる。
【００３８】
また、吸水シート３に未だ残されているカール力をさらに緩和するため、一度乾いた吸水シート３に再度水を吹き付けて、乾燥させることが好ましい。さらに好ましくは、これを２，３回繰り返すことにより、吸水シート３のカール力がほぼなくなり、断熱シート１を窓ガラス面に対して密着させることができる。
【実施例】
【００３９】
次に、本発明の具体的な実施例について、比較例とともに検討する。まず、実施例１〜３および比較例１の吸水シートをそれぞれ４枚ずつ作製した。その各試験片について、以下に示す伸縮試験と吸水試験を行った。各試験の試験環境はＪＩＳ−Ｚ８７０３に準拠する試験環境とした。
【００４０】
〔伸縮試験〕
まず、上記各吸水シート（幅（横）２０ｃｍ×長さ（縦）２０ｃｍ）を水槽に漬けて取り出し、それを自然乾燥させて、水に漬ける前（ブランク状態）と乾燥後の寸法変化量（伸縮量）を計測した。計測は、ブランク状態の試験片の計測を行ったのち、水の含浸と乾燥とを５回繰り返し、その平均寸法変化量を縦方向と横方向の両方を測定した。また、その厚さの平均も合わせて測定した。寸法変化として縮んだ場合を（−）とした。
【００４１】
〔吸水試験〕
上記各吸水シート（縦１０ｃｍ×横１０ｃｍ）を水に漬ける前（ブランク状態）と、水に漬けた後の重さを計量して、吸水シートの吸水特性を測定した。試験はそれぞれ３回ずつ行い、その平均変化量を算出した。試験条件は、室温状態のブランク試験片を５０℃に加熱乾燥したのち、水に３時間漬けた後で取り出して、加熱乾燥時と吸水時のそれぞれの重さを３回ずつ計測した、さらにその平均吸水量を算出した。
【００４２】
以下に、実施例１〜３および比較例１の吸水シートのスペックと、伸縮試験および吸水試験の結果を示す。
【００４３】
《実施例１》
〔配合比〕パルプ４０％，ビニロン５％，楮２５％，麻１５％，レーヨン１５％
〔平均厚さ〕１２０μｍ
〔横方向の平均変化量〕−０．６９％
〔縦方向の平均変化量〕−１．００％
〔平均吸水量〕１．３２ｇ
【００４４】
《実施例２》
〔配合比〕パルプ７５％，ビニロン５％，合成繊維２０％
〔平均厚さ〕１１５μｍ
〔横方向の平均変化量〕−１．２５％
〔縦方向の平均変化量〕−０．８８％
〔平均吸水量〕１．２２ｇ
【００４５】
《実施例３》
〔配合比〕パルプ９５％，ビニロン５％
〔平均厚さ〕１００μｍ
〔横方向の平均変化量〕−１．０６％
〔縦方向の平均変化量〕−０．８１％
〔平均吸水量〕１．１０ｇ
【００４６】
〈比較例１〉
〔配合比〕ポリエステル１００％
〔平均厚さ〕９０μｍ
〔横方向の平均変化量〕−０．０６％
〔縦方向の平均変化量〕−０．０６％
〔平均吸水量〕０．８８ｇ
【００４７】
上記実施例１〜３および比較例１のスペックおよび具体的な測定量を表１に示し、また、吸水量についての具体的な測定結果を表２に示す。
【００４８】
【表１】
2014180826.tif 000003
【００４９】
【表２】
2014180826.tif 000004
【００５０】
次に、上記実施例３の吸水シートをベースシート（横（幅）９００ｍｍ×縦（長さ）９００ｍｍ）に熱ラミネートによって貼り合わせた断熱シートを用意する。この断熱シートを窓ガラスに水貼りによって貼り付ける。水貼りは、窓ガラス側に霧吹きで水を吹き付けたのち、そこに断熱シートの水貼り面を貼り付けるとともに、吸水シート３にも合わせて霧吹きでまんべんなく水を吹き付ける。
【００５１】
また、比較例として、吸水シート３に水を与えずに水貼りした断熱シートを別に用意した。しかるのち、窓ガラスへの貼り付けから２４時間乾燥させた後、両断熱シートの四辺が捲り上がり浮き上がっていないかどうかを目視により確認した。また、実施例および比較例の各断熱シートの吸水シート３側に対し水を噴霧して乾燥させたのち、それぞれの四辺のカールを確認した。これを１〜３回繰り返し行い、それぞれについて確認した。
【００５２】
その結果を以下に示す。また、そのまとめを表３に示す。
【００５３】
《実施例４》
〔ベースシートと吸水シートの両方に水を与えて水貼り〕
〔初回〕○
〔１回目〕○
〔２回目〕カール小
〔３回目〕カール小
【００５４】
〈比較例２〉
〔ベースシート単体のみ吸水して水貼り〕
〔初回〕○
〔１回目〕カール中
〔２回目〕カール中
〔３回目〕カール大
【００５５】
【表３】
2014180826.tif 000005
【００５６】
この断熱シート１によれば、ベースシート２の表面に吸水シート３を一体的に貼り合わせることにより、ベースシートの表面に結露が生じても、結露水を吸水シート３が吸い取ることで、結露水が下に垂れることを防止することができる。
【符号の説明】
【００５７】
１  窓ガラス用断熱シート
２  ベースシート
２１  空気断熱層
２２  仕切りフィルム
２３  外フィルム
２４  内フィルム
３  吸水シート
【図１】
2014180826.tif 000006